ПРОВОДЯЩИЙ МАТЕРИАЛ ДЛЯ ПОКРЫТИЯ ПОЛОВ И СПОСОБ ЕГО ПОЛУЧЕНИЯ
CONDUCTIVE MATERIAL FOR FLOORING AND METHOD OF ITS PREPARATION

ОБЛАСТЬ ТЕХНИКИ
Изобретение относится к проводящему материалу для покрытия полов и к способу его получения.
УРОВЕНЬ ТЕХНИКИ
Электростатический разряд (ЭСР) обычно доставляет человеку лишь неприятные ощущения, но он способен оказывать разрушительное воздействие на электронные устройства, приводя к неисправностям, повреждая внутренние электрические схемы и т.д.
Кроме того, ЭСР является причиной загрязнения, например, попадания в полупроводниковые устройства мельчайших взвешенных частиц, что приводит к дефектам полупроводниковых интегральных схем.
Для борьбы с таким явлением, в «чистых комнатах», при сборке электронных приборов, в лабораториях и в помещениях, где размещаются компьютеры, другие электронные устройства и медицинское оборудование, применяются антистатические, или электропроводящие, материалы для покрытия полов. Кроме того, проводящие материалы для покрытия полов находят все более широкое применение в пожароопасных и взрывоопасных зонах.
Традиционно проводящие материалы для покрытия полов могут обладать улучшенными свойствами, а именно пониженным электрическим сопротивлением, благодаря использованию проводящего пластификатора и проводящего углерода.
Проводящий пластификатор можно применять для повышения электропроводности материала для покрытия полов с облегчением получения продукта и придания ему разнообразного внешнего вида. Однако такой пластификатор дорог и подвержен миграции, которая затрудняет сохранение его свойств в течение длительного времени.
Проводящий углерод, напротив, несмотря на низкую стоимость и отсутствие миграции, затрудняет получение продукта и придание ему привлекательного внешнего вида вследствие присущего ему черного цвета.
КРАТКОЕ ОПИСАНИЕ ИЗОБРЕТЕНИЯ
В настоящем изобретении предпринимается попытка преодоления известных из предшествующей практики затруднений и предлагаются некоторые варианты реализации проводящего материала для покрытия полов с существенно улучшенной электропроводностью и стабильными противодеформационными свойствами, а также способ его получения.
Согласно одному варианту реализации настоящего изобретения обеспечивается проводящий материал для покрытия полов, содержащий проводящий противодеформационный слой, содержащий проводящие волокна, включая стеклянные волокна и углеродные волокна.
Согласно другому варианту реализации настоящего изобретения обеспечивается способ получения проводящего материала для покрытия полов согласно настоящему изобретению, включающий первую стадию пропитывания проводящих волокон, содержащих стеклянные волокна и углеродные волокна, пластизолем.
КРАТКОЕ ОПИСАНИЕ ЧЕРТЕЖЕЙ
На Фиг.1 представлена блок-схема технологического процесса, иллюстрирующая способ получения проводящего материала для покрытия полов согласно одному из вариантов реализации настоящего изобретения.
ПОДРОБНОЕ ОПИСАНИЕ ИЗОБРЕТЕНИЯ
Настоящее изобретение относится к проводящему материалу для покрытия полов, содержащему проводящий противодеформационный слой, включающий проводящие волокна, содержащие стеклянные волокна и углеродные волокна.
Проводящий материал для покрытия полов согласно настоящему изобретению будет описан ниже более подробно.
Как уже сказано, проводящий материал для покрытия полов согласно настоящему изобретению содержит проводящий противодеформационный слой, включающий проводящие волокна, содержащие стеклянные волокна и углеродные волокна.
Проводящие волокна образованы путем комбинирования стеклянных волокон, имеющих стабильные противодеформационные свойства, с углеродными волокнами, имеющими хорошую электропроводность. Таким образом, проводящие волокна могут содержать волокна любого типа, имеющие стабильные противодеформационные свойства и хорошую электропроводность, но не ограничиваются ими.
Кроме того, ни стеклянные, ни углеродные волокна, содержащиеся в проводящих волокнах, не ограничены в отношении их количественного содержания, например, проводящие волокна могут содержать углеродные волокна в количестве от 3 весовых частей до 30 весовых частей на 100 весовых частей стеклянных волокон. Если проводящие волокна будут содержать углеродные волокна в количестве менее 3 весовых частей на 100 весовых частей стеклянных волокон, может возникнуть статический разряд вследствие недостаточного пропускания электрического тока в слева направо или сверху вниз. Если проводящие волокна будут содержать углеродные волокна в количестве более 30 весовых частей на 100 весовых частей стеклянных волокон, то распределение углеродных волокон может оказаться недостаточно равномерным, в результате чего поверхность материала, изготовленного из волокон или стеклянных волокон, будет неровной.
При этом проводящие волокна могут быть пропитаны полимерной смолой. В качестве полимерной смолы для пропитки проводящих волокон может быть использована смола, характеризующаяся высокой износостойкостью, технологичностью, устойчивостью к загрязнению, а также привлекательным внешним видом, причем примеры такой полимерной смолы могут включать одну или более смол, выбранных из группы, состоящей из поливинилхлоридной смолы, акриловой смолы, полиэфирной смолы, полистирольной смолы, политетрафторэтилена, каучука, сополимера этилена с винилацетатом и сополимера с пропиленом, но не ограничивающейся ими. В конкретном варианте могут быть применены поливинилхлоридная смола, сополимер этилена с винилацетатом и сополимер этилена с пропиленом как по отдельности, так и в виде смеси. В более конкретном варианте может быть использована поливинилхлоридная смола.
Поливинилхлоридную смолу применяют в качестве материала для различных изделий, получаемых путем формования, например, пленок, листов, труб, щитов, пастилочных материалов, покрытии электрических проводов, игрушек и товаров повседневного пользования. В частности, мягкий поливинилхлорид в сочетании с пластификатором повышает пригодность материала к формованию и окрашиванию, улучшая, таким образом, его декоративные свойства, и может широко применяется в строительстве в качестве винила для обоев, а также в виде материала для покрытия полов.
Поливинилхлоридная смола, применяемая в настоящем изобретении, может включать любую смолу, полученную из мономера, например винилхлорида, путем традиционной полимеризации, например суспензионной полимеризации, полимеризации в массе и эмульсионной полимеризации - процессов, хорошо известных в данной области техники. Также могут быть использованы сополимеры винилхлорида в качестве основного компонента, с такими сомономерами, как сложные эфиры акриловой кислоты, этилен, пропилен и винилиденхлорид.
При этом проводящий материал для покрытия полов согласно настоящему изобретению может дополнительно содержать слой проводящей крошки, сформированный на проводящем противодеформационном слое и содержащий углеродную крошку и цветную крошку.
Используемый в данном описании термин «углеродная крошка» означает проводящую крошку, полученную путем измельчения отвержденной полимерной смолы, содержащей углерод, причем тип смолы конкретно не ограничен. Таким образом, этот термин может означать любую проводящую крошку, содержащую углерод. Используемый также в данном описании термин «цветная крошка» означает крошку, окрашенную в определенный цвет с целью придания приятного внешнего вида, и может включать любую цветную крошку, традиционно применяемую в данной области техники.
Кроме того, слой проводящей крошки может содержать углеродную крошку в количестве от 5 весовых частей до 30 весовых частей на 100 весовых частей цветной крошки. Если слой проводящей крошки содержит углеродную крошку в количестве менее 5 весовых частей на 100 весовых частей цветной крошки, то его электропроводность может оказаться недостаточной. Если количество углеродной крошки превысит 30 весовых частей на 100 весовых частей цветной крошки, придание изделию приятного внешнего вида окажется затруднительным.
Кроме того, проводящий материал для покрытия полов согласно настоящему изобретению может дополнительно содержать проводящий УФ-отверждаемый слой, сформированный на слое проводящей крошки и содержащий продукт отверждения фотоотверждаемой смоляной композиции, содержащей проводящие частицы.
Проводящие частицы, содержащиеся в фотоотверждаемой смоляной композиции, представляют собой микрочастицы, обладающие электропроводностью, причем их тип и размер конкретно не ограничен. Проводящие частицы могут содержать, например, углеродные нанотрубки, легированный сурьмой оксид олова (АТО), легированный индием оксид олова (ITO), легированный сурьмой оксид цинка (AZO) и т.д., и иметь средний диаметр частиц от 5 нм до 200 нм.
Кроме того, фотоотверждаемая смоляная композиция может содержать фотоотверждаемый акрилатный олигомер, реактивные разбавители и фотоинициатор, традиционно применяемые в данной области техники, но не ограничиваемые ими.
Например, фотоотверждаемый акрилатный олигомер может представлять собой один или более олигомеров, выбранных из полиэфиракрилатного олигомера, эпоксиакрилатного олигомера или уретанакрилатного олигомера. традиционно применяемых в данной области техники.
Также реактивный разбавитель может представлять собой монофункциональный или полифункциональный акрилатный мономер, традиционно применяемый в данной области техники. Примеры монофункциональных акрилатных мономеров могут включать один или более мономеров, выбранных из группы, состоящей из метил(мет)акрилата, этил(мет)акрилата, 2-этилгексил(мет)акрилата, оксил(мет)акрилата, додецил(мет)акрилата, октадецил(мет)акрилата, 1,2-пропиленгликоль(мет)акрилата, 1,3-пропиленгликоль(мет)акрилата, метилциклогексил(мет)акрилата, изоборнил(мет)акрилата, фенил(мет)акрилата, бензил(мет)акрилата, хлорфенил(мет)акрилата, метоксифенил(мет)акрилата, бромфенил(мет)акрилата, стеарил(мет)акрилата, тетрагидрофурил(мет)акрилата, гидроксиэтил(мет)акрилата, гидроксипропил(мет)акрилата, глицидилметакрилата, эпокси(мет)акрилата, этокси-этокси-этил(мет)акрилата, но не ограничивающейся ими.
Также полифункциональный акрилатный мономер может представлять собой один или более мономер, выбранный из группы, состоящей из этиленгликольди(мет)акрилата, метилпропандиолди(мет)акрилата, 1,3-бутандиолди(мет)акрилата, 1,4-бутандиоли(мет)акрилата, 1,5-пентандиоди(мет)акрилата, 1,6-гександиолди(мет)акрилата, неопентилгликольди(мет)акрилата, диэтиленгликольди(мет)акрилата, триэтиленгликольди(мет)акрилата, дипропиленгликольди(мет)акрилата, трипропиленгликольди(мет)акрилата, триметилолпропантри(мет)акрилата, зтоксилированный триметилолпропантри(мет)акрилата, пропоксилированный триметилолпропантри(мет)акрилата, три(мет)акрилата глицерина, пентаэритриттри(мет)акрилата, пентаэритриттетра(мет)акрилата, дипентаэритритгекса(мет)акрилата и полиэтиленгликольди(мет)акрилата, но не ограничивающейся ими.
При этом фотоинициатор может представлять собой любой, традиционно применяемый в данной области техники, фотоинициатор. Например, фотоинициатор может представлять собой один или более инициаторов, выбранных из группы, состоящей из инициатора на основе бензофенона, инициатора на основе кеталя, инициатора на основе ацетофенона и инициатора на основе гидроксиалкилфенола, не ограничиваясь ими.
Проводящие частицы, фотоотверждаемый акрилатный олигомер, реактивные разбавители и фотоинициатор, содержащиеся в фотоотверждаемой смоляной композиции, количественно конкретно не ограничены и могут применяться в количестве, известном в данной области техники, подходящем для формирования проводящего УФ-отверждаемого слоя на поверхности материала для покрытия полов.
Кроме того, проводящий материал для покрытия полов согласно настоящему изобретению может дополнительно содержать слой проводящего воска, формируемый на слое проводящей крошки, а также на УФ-отверждаемом слое.
Слой проводящего воска формируют путем нанесения воска, обладающего электропроводностью. Пример такого воска представляет собой любой воск, содержащий, как указано выше, проводящие частицы, и может включать, без ограничения вида, любой воск, проявляющий электропроводные свойства, применяемый в области техники.
Проводящие частицы и воск, составляющие проводящий восковой слой, количественно не ограничены и могут применяться в любом количестве, подходящем для осуществления настоящего изобретения.
Кроме того, проводящий материал для покрытия полов согласно настоящему изобретению может дополнительно содержать проводящий опорный слой, содержащий углеродные материалы и сформированный на обратной стороне проводящего противодеформационного слоя.
Проводящий опорный слой, сформированный на обратной стороне проводящего противодеформационного слоя, служит для предотвращения деформации материала для покрытия полов и сохранению механического равновесия всего материала для покрытия полов. Для создания проводящего опорного слоя можно применять любой материал, содержащий углеродные материалы и обладающий электропроводностью, независимо от типа углеродных материалов.
Более конкретно углеродный материал может представлять собой один или более материалов, выбранных из группы, состоящей из природного кристаллического графита, природного аморфного графита, синтетического графита, углеродного волокна, углеродной сажи и графита.
Проводящий опорный слой может содержать полимерную смолу в сочетании с упомянутым выше углеродным материалом, при этом возможно применение той же смолы, которая применяется для пропитки проводящих волокон, содержащихся в упомянутом выше проводящем противодеформационном слое.
Полимерная смола и углеродные материалы, содержащиеся в проводящем опорном слое, количественно не ограничены. Например, количество используемого углеродного материала может составлять от 10 весовых частей до 300 весовых частей на 100 весовых частей полимерной смолы.
3
10
3
8
3
5
Проводящий материал для покрытия полов согласно настоящему изобретению обладает хорошей электропроводностью. Электрическое сопротивление проводящего материала для покрытия полов может составлять от 10 до 10 Ом, предпочтительно от 10 до 10 Ом, более предпочтительно от 10 до 10 Ом, не ограничиваясь ими.
3
10
Когда электрическое сопротивление проводящего материала для покрытия полов становится ниже 10 Ом, такой материал может превратиться в проводник, следовательно, вызывая искрение, поражение током, электрошок и т.п. При электрическом сопротивлении свыше 10 Ом может возникать электростатический разряд.
Также проводящий материал для покрытия полов согласно настоящему изобретению обладает стабильными противодеформационными свойствами и хорошей электропроводностью, как указано выше. Стабильные противодеформационные свойства проводящего материала для покрытия полов конкретно не ограничены: например, проводящий материал для покрытия полов может обладать коэффициентом изменения размера 0,1% и менее, предпочтительно 0,05% и менее при измерении после выдержки в течение 6 часов при температуре 80°C.
Как указано выше, проводящий материал для покрытия пола согласно настоящему изобретению может обладать коэффициентом изменения размера 0,1% и менее для сохранения стабильных размеров, обладать хорошей гладкостью, облегчающей его применение в процессе монтажа, а также неожиданно улучшает стабильные противодеформационные свойства смонтированного изделия.
Коэффициент изменения размера материала для покрытия полов можно измерять путем применения инструментов и способов, которые традиционно известны в данной области техники, но не ограничиваясь ими. Например, коэффициент изменения размера может быть определен по изменению размера проводящего материала для покрытия полов после помещения на 6 часов в сушильный шкаф, настроенный на температуру 80°C.
Таким образом, проводящий материал для покрытия пола согласно настоящему изобретению обладает стабильными противодеформационными свойствами и хорошей электропроводностью, способствующими его эффективному применению, как в форме удобных для монтажа и в эксплуатации длинных листов, так и в форме плиток.
Кроме того, в настоящем изобретении предложен способ получения проводящего материала для покрытия полов, включающий первую стадию пропитывания проводящих волокон, содержащих стеклянные волокна и углеродные волокна, пластизолем.
Первой стадией способа получения проводящего материала для покрытия полов согласно настоящему изобретению является пропитка проводящих волокон, содержащих стеклянные волокна и углеродные волокна, пластизолем с получением текстиля и формированием проводящего противодеформационного слоя из полученного текстиля.
Текстиль можно подвергать намотке (winding-in process) с получением проводящего материала для покрытия полов в форме длинных листов, имеющих длину и ширину, соответствующие общепринятым размерам для подобных материалов. Длинные текстильные листы можно разрезать с получением проводящего материала для покрытия полов в виде плитки.
Получаемый таким способом проводящий противодеформационный слой обладает хорошей электропроводностью и стабильными противодеформационными свойствами для эффективного предотвращения электростатического разряда и может быть получен в форме длинных листов, удобных при монтаже и эксплуатации.
Также способ получения проводящего материала для покрытия полов согласно настоящему изобретению может дополнительно включать вторую стадию распределения проводящей крошки на проводящем противодеформационном слое, полученном на первой стадии, и третью стадию термического прессования проводящей крошки, распределенной на второй стадии.
Проводящая крошка, содержащая, как сказано выше, углеродную крошку и цветную крошку, как указано выше, распределяют на проводящем противодеформационном слое, полученном на первой стадии, после чего распределенная проводящая крошка может быть полностью заформована на проводящем противодеформационном слое путем горячего прессования.
Кроме того, способ получении проводящего материала для покрытия полов согласно настоящему изобретению может дополнительно включать четвертую стадию нанесения фотоотверждаемой смоляной композиции, содержащей проводящие частицы, на слой проводящей крошки, полученной на третьей стадии; и пятую стадию УФ-облучения композиции, нанесенной на четвертой стадии, с целью ее отверждения.
На четвертой стадии фотоотверждаемую смоляную композицию, содержащую проводящие частицы, можно наносить любым из известных в данной области способов, например покрытие распылением, покрытие гравированным валом, покрытие валом, покрытие при помощи дозирующего стержня, но не ограничиваясь ими.
Также толщина слоя фотоотверждаемой смоляной композиции, нанесенной на слой проводящей крошки с применением упомянутых способов нанесения, может составлять, например, от 5 µм до 10 µм, но не ограничивается ими. Если толщина слоя фотоотверждаемой полимерной композиции окажется менее 5 µм, то после чистой воды толщина слоя композиции дополнительно снижается, приводя к сложностям при сохранении антистатических свойств, невозможности и полноте формирования пленки покрытия. Если толщина слоя фотоотверждаемой полимерной композиции окажется более 10 µм, то снижается ее стойкость к царапанию, что приводит к ухудшению внешнего вида и увеличению образования абразивных частиц.
Кроме того, в качестве источника энергии для излучения УФ-света на пятой стадии процесса можно применять различные инструменты, известные в данной области техники, например высоковольтную ртутную лампу, галогеновую лампу, ксеноновую лампу, азотный лазер и т.д., но не ограничиваясь ими.
2
2
Также длина волны излучаемых УФ-света может составлять, например, от 300 μм до 400 µм, но не ограничивается ими. Соответствующая плотность энергии излучения источника может составлять, например, от 50 Дж/см до 3000 Дж/см, но не ограничивается этим диапазоном.
Кроме этого, способ получения проводящего материала для покрытия полов согласно настоящему изобретению может дополнительно включать шестую стадию закрепления проводящего опорного слоя, содержащего углеродные материалы, на обратной стороне проводящего противодеформационного слоя, полученного на первой стадии, путем термического прессования.
Шестая стадия может быть осуществлена как после первой стадии, так и после любой из стадий со второй по пятую. Временная последовательность осуществления шестой стадии не имеет конкретных ограничений в объеме способов получения материала для покрытия пола согласно настоящему изобретению.
На Фиг.1 представлена блок-схема процесса, схематически иллюстрирующая способ получения проводящего материала для покрытия полов согласно одному из вариантов реализации настоящего изобретения.
Согласно Фиг.1 в способе получения материала для покрытия полов согласно примеру настоящего изобретения проводящие волокна (проводящие стеклянные волокна), состоящие из проводящего противодеформационного слоя, пропитывают пластизолем на основе поливинилхлорида (ПBX) с получением упомянутого выше противодеформационного слоя.
Затем распределяют проводящую крошку с получением слоя проводящей крошки, на поверхности которого путем штампования формируется узор, придающий различный привлекательный внешний вид.
При этом, как указано выше, путем каландрования получают различный текстиль, содержащий углеродные материалы и полимерную смолу, и полученный текстиль обрезается по размеру проводящего противодеформационного слоя, на обратной стороне которого он закрепляется с помощью горячего прессования.
Таким образом, предложен материал для покрытия полов с проводящим опорным слоем, закрепленным на обратной стороне проводящего противодеформационного слоя.
Кроме того, на слой проводящей крошки одним из известных в технике способов наносится фотоотверждаемая смоляная композиция, содержащая проводящие частицы, которую затем отверждают с помощью УФ-облучения.
Полученный таким способом проводящий материал для покрытия полов подвергают намотке с получением проводящего материала для покрытия полов в форме длинного листа, который также может быть разрезан для получения материала в виде плитки.
В некоторых вариантах реализации предлагаемого изобретения возможно обеспечение проводящего материала для покрытия полов с хорошей электропроводностью и стабильными противодеформационными свойствами, благодаря тому, что проводящие волокна, содержащиеся в проводящем противодеформационном слое, состоят из стеклянных волокон и углеродных волокон, взятых в оптимальном соотношении для получения улучшенной электропроводности и повышенных противодеформационных свойств.
Кроме того, проводящий материал для покрытия полов согласно настоящему изобретению может иметь неожиданно стабильные противодеформационные свойства, благодаря чему упрощается его получение как в виде плитки, так и в виде длинного листа, все шире используемого потребителями.
ПРИМЕРЫ
Настоящее изобретение будет описано более подробно со ссылкой как на примеры согласно настоящему изобретению, так и на сравнительные примеры, не относящиеся к нему. В то же время следует понимать, что настоящее изобретение не ограничивается конкретными примерами.
Пример 1
2
69 весовых частей стеклянного волокна, 9 весовых частей углеродного волокна, 22 весовые части технической целлюлозы и 3 весовые части связующего объединили с получением проводящего волокнистого полотна толщиной 0,35 мм и весом 50 г/м. 100 весовых частей поливинилхлорида, 95 весовых частей пластификатора, 100 весовых частей наполнителя и 10 весовых частей добавки объединили с получением пластизоля на основе поливинилхлорида с последующей пропиткой проводящего волокнистого полотна с формированием проводящего противодеформационного слоя.
2
Затем 15 весовых частей углеродной крошки, полученной путем дробления массы, состоящей из 100 весовых частей поливинилхлорида, 50 весовых частей пластификатора, 100 весовых частей наполнителя, 5 весовых частей добавки и 15 весовых частей проводящего углерода со средним диаметром частиц 0,5 µм в виде гранулята с размером гранул от 0,5 мм до 2,0 мм смешивают с 85 весовыми частями цветной крошки, полученной путем дробления массы, состоящей из 100 весовых частей поливинилхлорида, 50 весовых частей пластификатора. 100 весовых частей наполнителя, 5 весовых частей красителя и 5 весовых частей добавки, в виде гранулята с размером гранул от 0,5 мм до 2,0 мм, с получением смешанной крошки, которую наносили на проводящий противодеформационный слой. После превращения в гель при температуре 200°C проводили горячее прессование при давлении 7 кгс/см с формированием сплошного слоя проводящей крошки на проводящем противодеформационном слое.
Полимерную композицию, полученную смешиванием 100 весовых частей поливинилхлорида, 50 весовых частей пластификатора, 100 весовых частей наполнителя, 10 весовых частей добавки и 15 весовых частей проводящего углерода со средним размером частиц 0,5 μм пропускали через каландры с получением проводящего опорного слоя в виде листа толщиной 0,7 мм.
Проводящий опорный слой разрезали таким образом, чтобы его ширина соответствовала ширине проводящего противодеформационного слоя, и закрепляли на обратной стороне проводящего противодеформационного слоя термическим прессованием с помощью валка.
Затем фотоотверждаемую мерную композицию на основе уретанакрилата, содержащую 7 весовых частей этиленоксида и ионный комплекс, наносили на слой проводящей крошки и подвергали УФ-облучению.
Полученный материал подвергали намотке с получением проводящего материала для покрытия полов согласно примеру 1 в форме длинного листа.
Сравнительный пример 1
Повторяли процедуру, описанную в Примере 1, с тем отличием, что в Сравнительном примере 1 ламинированию с целью получения проводящего противодеформационного материала для покрытия полов подвергали противодеформационный слой, содержащий 100% стеклянных волокон.
Экспериментальный пример
Физические свойства материалов для покрытия полов согласно Примеру 1 настоящего изобретения и Сравнительному примеру 1 измеряли с применением следующих способов.
1. Измерение электропроводности
Электрическое сопротивление материалов для покрытия полов согласно Примеру 1 настоящего изобретения и Сравнительному примеру 1 измеряли в соответствии с японским стандартом JIS A 1454; результаты измерений приведены в Таблице 1.
Таблица 1
Поверхностное сопротивление
Объемное сопротивление
Пример 1
1.5×10<sup>5</sup> Ом
2.5×10<sup>5</sup> Ом
Сравнительный пример 1
6.0×10<sup>9</sup> Ом
4.5×10<sup>10</sup> Ом
Сравнительные экспериментальные примеры: Измерение уровня проводимости в зависимости от количества проводящих углеродных волокон
Сравнительный Пример 1
2
3
Проводящее волокнистое полотно толщиной 0,35 нм и плотностью основы 50 г/м получали путем объединения 69 весовых частей стеклянного волокна, 22 весовых частей волокнистой массы и 3 весовых частей связующего и получали поливинилхлоридный золь путем объединения 100 весовых частей поливинилхлорида, 95 весовых частей пластификатора (DOP), 100 весовых частей наполнителя (CaCO) и 10 весовых частей добавки (стабилизатор и антиоксидант), а затем указанным винилхлоридным золем пропитывали проводящее волокнистое полотно с получением тем самым проводящего противодеформационного слоя.
Сравнительные Примеры 2-5
Противодеформационный слой получали аналогично Сравнительному Примеру 1 с тем отличием, что углеродные волокна содержались в количествах, указанных в Таблице 2.
Таблица 2
Количество углеродных волокон (весовых частей)
Поверхностное сопротивление
Объемное сопротивление
Сравнительный Пример 1
0
6.0×10<sup>9</sup> Ом
4.5×10<sup>10</sup> Ом
Сравнительный Пример 2
5
5.5×10<sup>8</sup> Ом
8.8×10<sup>9</sup> Ом
Сравнительный Пример 3
15
9.6×10<sup>5</sup> Ом
6.7×10<sup>7</sup> Ом
Сравнительный Пример 4
20
1.5×10<sup>5</sup> Ом
2.5×10<sup>5</sup> Ом
Сравнительный Пример 5
30
1.3×10<sup>4</sup> Ом
6.4×10<sup>4</sup> Ом
Электрические сопротивления противодеформационного слоя согласно Сравнительным Примерам 1-5 измеряли в соответствии с методикой измерения JIS А 1454.